FR 3045626 A1 20170623 FR 1563091 A 20151222 1 Bande de roulement comprenant au moins un chélate métallique et/ou un pigment La présente invention se rapporte à une bande de roulement de pneumatique à base d'un élastomère diénique, d'une charge renforçante, d'un système de réticulation et d'un composé particulier. Les concepteurs de pneumatiques doivent respecter un cahier des charges strict qui fixe un grand nombre d'exigences techniques, souvent antinomiques. Les bandes de roulement doivent notamment présenter une faible résistance au roulement, une résistance élevée à l'usure ainsi qu'une adhérence élevée, en particulier sur route mouillée ou humide. L'amélioration combinée de ces propriétés reste une préoccupation constante chez les concepteurs. En particulier, l'amélioration de l'adhérence permet aux pneumatiques un démarrage sans patinage, et des distances de freinage plus courtes, ce qui améliore la sécurité d'utilisation de ces pneumatiques. Dans ce but, la demanderesse a découvert qu'une nouvelle bande de roulement de pneumatique à base d'une composition comprenant un composé particulier permettait d'obtenir une performance d'adhérence très améliorée en particulier en ce qui concerne les performances de freinage. L'invention a donc pour objet une bande de roulement de pneumatique à base d'un ou plusieurs élastomère(s) diénique(s), d'une ou plusieurs charge(s) renforçante(s), d'un système de réticulation, et d'au moins un composé A choisi parmi un chélate métallique comprenant au moins un ligand et au moins un métal, un pigment et leur mélange. L'invention a également pour objet un procédé de préparation de la bande de roulement selon l'invention. Un autre objet de l'invention est un pneumatique comprenant la bande de roulement selon l'invention. 3045626 2 L'invention ainsi que ses avantages seront aisément compris à la lumière de la description et des exemples de réalisations qui suivent. Comme expliqué précédemment, la bande de roulement selon 5 l'invention est à base d'un ou plusieurs élastomère(s) diénique(s), d'une ou plusieurs charge(s) renforçante(s), d'un système de réticulation, et d'au moins un composé A. Par l'expression bande de roulement « à base de », il faut entendre, au sens de l'invention, une bande de roulement comportant 10 le mélange et/ou le produit de réaction des différents constituants utilisés, certains de ces constituants de base étant susceptibles de, ou destinés à réagir entre eux, au moins en partie, lors des différentes phases de fabrication de la bande de roulement. Dans la présente description, sauf indication expresse 15 différente, tous les pourcentages (%) sont des pourcentages massiques. D'autre part, tout intervalle de valeurs désigné par l'expression "entre a et b" représente le domaine de valeurs allant de plus de a à moins de b (c'est-à-dire bornes a et b exclues), tandis que tout intervalle de valeurs désigné par l'expression "de a à b" signifie le 20 domaine de valeurs allant de a jusqu'à b (c'est-à-dire incluant les bornes strictes a et b). Dans la présente demande, on entend par « partie pour cent d'élastomère » ou « pce », la partie en poids d'un constituant pour 100 parties en poids du ou des élastomères c'est-à-dire du poids total 25 du ou des élastomères. Ainsi, un constituant à 60 pce signifiera par exemple 60 g de ce constituant pour 100 g d'élastomère. On entend par « chélate métallique », au sens de la présente invention et de manière connue en soi, une espèce chimique comprenant un cation métallique lié par au moins deux groupements 30 donneurs portés par un seul ligand. On entend par « pigment », au sens de la présente invention, toute entité organique et/ou minérale dont la solubilité dans l'eau est inférieure à 0,01 % à 20 °C, de préférence inférieure à 0,0001 %, et 3045626 3 présentant une absorption entre 350 et 700 nm, de préférence une absorption avec un maximum. Avantageusement, le ligand est choisi parmi les structures cycliques pouvant transporter de l'oxygène et/ou les macrocycles 5 hétérocycles pouvant se combiner avec des métaux dans leur cavité centrale, de préférence les dérivés tétrapyrroliques cycliques choisis parmi les chlorines, les bactériochlorines, les porphyrines, les hémines et les phtalocyanines, de préférence encore choisis parmi les porphyrines et les phtalocyanines. 10 A titre d'exemples de porphyrine, on peut citer les tétrabenzoporphyrines et les tétraazaporphyrines. De manière préférée, le métal est choisi parmi le cuivre, le cobalt et le fer, de préférence le fer. De préférence, le chélate métallique est choisi parmi les 15 porphyrines de fer, de préférence les porphines de fer, l'hémiporphyrazine de fer, l'hémine de fer, les phtalocyanines de fer et les phtalocyanines de cuivre. A titre d'exemple de phtalocyanine de cuivre, on peut citer le pigment green 7-PG. 20 Selon un mode de réalisation particulier de l'invention, ledit chélate métallique est l'hémine de fer de formule (I) suivante : HO 3045626 4 ou la phtalocyanine de fer de formule (II) suivante : (II) Avantageusement, le pigment est choisi parmi les 5 dikétopyrrolopyrroles, les anthraquinones, les quinacridones, les pérylènes et les pyrazolo-quinazolones, de préférence les dikétopyrrolopyrroles. De préférence, le pigment est choisi parmi le Red 254, le Red 255, le Red 257 et le Red 264, de préférence le Red 254. 10 Selon un mode de réalisation particulier de l'invention, le pigment est différent du chélate métallique tel que défini précédemment. Avantageusement, le composé A représente de 1 à 30 pce, de préférence de 5 à 20 pce. 15 Par élastomère diénique, doit être compris de manière connue un élastomère issu au moins en partie, c'est-à-dire un homopolymère ou un copolymère, de monomères diènes. De manière connue en soi, un monomère diène est un monomère comprenant deux doubles liaisons carbone-carbone, 20 conjuguées ou non. Le ou les élastomères diéniques de la bande de roulement selon l'invention peuvent être classés dans deux catégories « essentiellement insaturés » ou « essentiellement saturés ». On entend en général par « essentiellement insaturé », un 25 élastomère diénique issu au moins en partie de monomères diènes 3045626 5 conjugués, ayant un taux de motifs ou unités issues d'un diène conjugué qui est supérieur à 15 % en moles. On entend en particulier par élastomère diénique « fortement insaturé » un élastomère diénique ayant un taux de motifs ou unités 5 issues d'un diène conjugué qui est supérieur à 50 % en moles. A l'inverse, on entend en général par « essentiellement saturé », un élastomère diénique issu au moins en partie de monomères diènes conjugués, ayant un taux de motifs ou unités issues d'un diène conjugué qui est inférieur ou égal à 15 % en moles. 10 C'est ainsi que des élastomères diéniques tels que certains caoutchoucs butyles ou les copolymères de diènes et d'alpha-oléfines type EPDM peuvent être qualifiés d'élastomères diéniques « essentiellement saturés ». De manière préférée, le ou les élastomères diéniques de la 15 bande de roulement selon l'invention sont choisis parmi les élastomères diéniques essentiellement insaturés, et les mélanges de ces élastomères. On entend plus particulièrement par élastomère diénique essentiellement insaturé : 20 (a) tout homopolymère obtenu par polymérisation d'un monomère diène conjugué ayant de 4 à 12 atomes de carbone ; (b) tout copolymère obtenu par copolymérisation d'un ou plusieurs diènes conjugués entre eux ou avec un ou plusieurs composés vinyles aromatiques ayant de 8 à 20 atomes de carbone ; 25 (c) un copolymère ternaire obtenu par copolymérisation d'éthylène, d'une a-oléfine ayant de 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel 30 que notamment le 1,4-hexadiène, l'éthylidène norbornène, le dicyclopentadiène, (d) les mélanges de ces polymères. A titre de diènes conjugués conviennent notamment le butadiène-1,3, le 2-méthyl-1,3-butadiène, les 2,3-di(alkyle en Ci-05)- 3045626 6 1,3-butadiènes tels que par exemple le 2,3-diméthyl-1,3-butadiène, le 2,3-diéthyl-1,3-butadiène, le 2-méthy1-3-éthy1-1,3-butadiène, le 2- méthy1-3-isopropy1-1,3-butadiène, un aryl-1,3-butadiène, le 1,3- pentadiène, le 2,4-hexadiène. 5 A titre de composés vinyles aromatiques conviennent par exemple le styrène, l'ortho-, méta-, para-méthylstyrène, le mélange commercial « vinyle-toluène », le para-tertiobutylstyrène, les méthoxystyrènes, les chlorostyrènes, le vinylmésitylène, le divinylbenzène, le vinylnaphtalène. 10 Lorsque le ou les élastomères diéniques essentiellement insaturés sont choisis parmi les copolymères obtenus par copolymérisation d'un ou plusieurs diènes conjugués entre eux ou avec un ou plusieurs composés vinyles aromatiques ayant de 8 à 20 atomes de carbone, ceux-ci peuvent contenir entre 99 % et 20 % en poids 15 d'unités diéniques conjugués et entre 1 % et 80 % en poids d'unités vinyles aromatiques. Les élastomères diéniques de la bande de roulement selon l'invention peuvent avoir toute microstructure qui est fonction des conditions de polymérisation utilisées, notamment de la présence ou 20 non d'un agent modifiant et/ou randomisant et des quantités d'agent modifiant et/ou randomisant employées. Les élastomères diéniques de la bande de roulement selon l'invention peuvent par exemple être préparés en dispersion ou en solution ; ils peuvent être couplés et/ou étoilés ou encore 25 fonctionnalisés avec un agent de couplage et/ou d'étoilage ou de fonctionnalisation. Pour un couplage avec du noir de carbone, on peut citer par exemple des groupes fonctionnels comprenant une liaison C-Sn ou des groupes fonctionnels aminés tels que la benzophénone par exemple ; pour un couplage à une charge inorganique renforçante telle 30 que la silice, on peut citer par exemple des groupes fonctionnels silanol ou polysiloxane ayant une extrémité silanol (tels que décrits par exemple dans FR 2 740 778 ou US 6,013,718), des groupes alkoxysilane (tels que décrits par exemple dans FR 2 765 882 ou US 5,977,238), des groupes carboxyliques (tels que décrits par exemple 3045626 7 dans WO 01/92402 ou US 6,815,473, WO 2004/096865 ou US 2006/0089445) ou encore des groupes polyéthers (tels que décrits par exemple dans EP 1 127 909 ou US 6,503,973). Comme autres exemples d'élastomères fonctionnalisés, on peut 5 citer également des élastomères (tels que SBR, BR, NR ou IR) du type époxy dés. A titre d'élastomère diénique de la bande de roulement selon l'invention, conviennent les polybutadiènes et en particulier ceux ayant une teneur (% molaire) en unités -1,2 comprise entre 4 % et 10 80 % ou ceux ayant une teneur (% molaire) en cis-1,4 supérieure à 80 %, les polyisoprènes, les copolymères de butadiène-styrène et en particulier ceux ayant une température de transition vitreuse, Tg, (mesurée selon ASTM D3418) comprise entre 0°C et -70°C et plus particulièrement entre -10°C et -60°C, une teneur en styrène comprise 15 entre 5 % et 60 % en poids et plus particulièrement entre 20 % et 50 %, une teneur (% molaire) en liaisons -1,2 de la partie butadiénique comprise entre 4 % et 75 %, une teneur (% molaire) en liaisons trans1,4 comprise entre 10 % et 80 %, les copolymères de butadiène-isoprène et notamment ceux ayant une teneur en isoprène comprise 20 entre 5 % et 90 % en poids et une Tg de -40°C à -80°C, les copolymères isoprène-styrène et notamment ceux ayant une teneur en styrène comprise entre 5 % et 50 % en poids et une Tg comprise entre - 25°C et -50°C. Dans le cas des copolymères de butadiène-styrèneisoprène, conviennent notamment ceux ayant une teneur en styrène 25 comprise entre 5 % et 50 % en poids, et plus particulièrement comprise entre 10 % et 40 %, une teneur en isoprène comprise entre 15 % et 60 % en poids, et plus particulièrement entre 20 % et 50 %, une teneur en butadiène comprise entre 5 % et 50 % en poids, et plus particulièrement comprise entre 20 % et 40 %, une teneur (% molaire) 30 en unités -1,2 de la partie butadiénique comprise entre 4 % et 85 %, une teneur (% molaire) en unités trans -1,4 de la partie butadiénique comprise entre 6 % et 80 %, une teneur (% molaire) en unités -1,2 plus -3,4 de la partie isoprénique comprise entre 5 % et 70 % et une teneur (% molaire) en unités trans -1,4 de la partie isoprénique comprise 3045626 8 entre 10 % et 50 %, et plus généralement tout copolymère butadiènestyrène-isoprène ayant une Tg comprise entre -20°C et -70°C. Le ou les élastomères diéniques de la bande de roulement selon l'invention peuvent être tout particulièrement choisis parmi les 5 élastomères isoprèniques. Par « élastomère isoprènique », on entend de manière connue un homopolymère ou un copolymère d'isoprène, en d'autres termes un élastomère diénique choisi dans le groupe constitué par le caoutchouc naturel (NR), les polyisoprènes de synthèse (IR), les différents 10 copolymères d'isoprène et les mélanges de ces élastomères. Parmi les copolymères d'isoprène, on citera en particulier les copolymères d'isoprène-styrène (SIR), d'isoprène-butadiène (BIR) ou d'isoprène-butadiène-styrène (SBIR). De manière préférée, les élastomères isopréniques sont choisis 15 parmi le caoutchouc naturel et le polyisoprène cis-1,4 de synthèse. Parmi les polyisoprènes de synthèse, sont utilisés de préférence les polyisoprènes ayant un taux (% molaire) de liaisons cis-1,4 supérieur à 90 %, plus préférentiellement encore supérieur à 98 %. De manière préférée, le ou les élastomères diéniques de la 20 bande de roulement selon l'invention sont choisis parmi les homopolymères obtenus par polymérisation d'un monomère diène conjugué ayant de 4 à 12 atomes de carbone, les copolymères obtenus par copolymérisation d'un ou plusieurs monomères diènes conjugués entre eux ou avec un ou plusieurs composés vinyles aromatiques ayant 25 de 8 à 20 atomes de carbone, et les mélanges de ces polymères. De manière particulièrement préférée, le ou les élastomères diéniques sont choisis parmi les polybutadiènes (en abrégé « BR »), le caoutchouc naturel (NR), les polyisoprènes de synthèse (IR), les copolymères de butadiène, les copolymères d'isoprène et les mélanges 30 de ces élastomères. On peut citer en particulier les copolymères de butadiène-styrène (SBR), les copolymères d'isoprène-butadiène (BIR), les copolymères d'isoprène-styrène (SIR) et les copolymères d'isoprène-butadiène-styrène (SBIR). 3045626 9 La teneur en élastomères diéniques dans la bande de roulement selon l'invention varie généralement de 50 à 100 pce, de préférence de 70 à 100 pce et, plus préférentiellement, tous les élastomères de la bande de roulement sont des élastomères diéniques (100 pce). 5 Comme énoncé précédemment, la bande de roulement selon l'invention comprend également un système de réticulation. Le système de réticulation peut être un système de vulcanisation. Dans ce cas, il est préférentiellement à base de soufre ou à base d'un donneur de soufre et d'un accélérateur primaire de 10 vulcanisation. Parmi les donneurs de soufre on peut citer par exemple les alkyl phénol disulfures (APDS) tel que par exemple le disulfure de para-tertiobutylphénol. Le soufre est utilisé à un taux préférentiel allant de 0,5 à 10 15 pce, plus préférentiellement allant de 0,5 à 5 pce, en particulier de 0,5 à 3 pce. On peut utiliser comme accélérateur primaire tout composé susceptible d'agir comme accélérateur de vulcanisation des élastomères diéniques en présence de soufre, notamment des accélérateurs du type 20 thiazoles ainsi que leurs dérivés, des accélérateurs de type thiurames, dithiocarbamates de zinc. Ces accélérateurs sont plus préférentiellement choisis dans le groupe constitué par le disulfure de 2-mercaptobenzothiazyle (en abrégé « MBTS »), N-cyclohexy1-2- benzothiazyle sulfénamide (en abrégé « CBS »), N,N-dicyclohexy1-2- 25 benzothiazyle sulfénamide (en abrégé « DCBS »), N-ter-buty1-2- benzothiazyle sulfénamide (en abrégé « TBBS »), N-ter-buty1-2- benzothiazyle sulfénimide (en abrégé « TBSI »), dibenzyldithiocarbamate de zinc (en abrégé « ZBEC ») et les mélanges de ces composés. 30 De préférence, on utilise un accélérateur primaire du type sulfénamide. L'accélérateur primaire de vulcanisation doit permettre une réticulation des bandes de roulement dans des temps industriellement acceptables, tout en préservant un délai minimum de sécurité (« temps 3045626 10 de grillage ») au cours duquel les bandes de roulement peuvent être mises en forme sans risque de vulcanisation prématurée (« grillage »). A ce système de vulcanisation de base peuvent venir s'ajouter divers accélérateurs secondaires ou activateurs de vulcanisation 5 connus tels qu'oxyde de zinc, acide stéarique ou composés équivalents, dérivés guanidiques (en particulier diphénylguanidine). La teneur de chaque accélérateur primaire ou secondaire de vulcanisation et de chaque activateur de vulcanisation varie généralement de 0,5 à 5,0 pce. 10 La bande de roulement selon l'invention comprend en outre au moins une charge renforçante. On peut utiliser tout type de charge renforçante connue pour ses capacités à renforcer une bande de roulement, par exemple une charge organique tel que du noir de carbone, une charge inorganique 15 renforçante telle que de la silice, ou encore un coupage de ces deux types de charge, notamment un coupage de noir de carbone et de silice. Comme noirs de carbone conviennent tous les noirs de carbone, notamment les noirs du type HAF, ISAF, SAF conventionnellement utilisés dans les pneumatiques (noirs dits de grade pneumatique). 20 Parmi ces derniers, on citera plus particulièrement les noirs de carbone renforçants des séries 100, 200 ou 300 (grades ASTM), comme par exemple les noirs N115, N134, N234, N326, N330, N339, N347, N375, ou encore, selon les applications visées, les noirs de séries plus élevées (par exemple N660, N683, N772). Les noirs de carbone 25 pourraient être par exemple déjà incorporés à l'élastomère isoprènique sous la forme d'un masterbatch (voir par exemple demandes WO 97/36724 ou WO 99/16600). Comme exemples de charges organiques autres que des noirs de carbone, on peut citer les charges organiques de polyvinyle aromatique 30 fonctionnalisé telles que décrites dans les demandes WO-A- 2006/069792 et WO-A-2006/069793. Par "charge inorganique renforçante", doit être entendu dans la présente demande, par définition, toute charge inorganique ou minérale par opposition au noir de carbone, capable de renforcer à elle 3045626 11 seule, sans autre moyen qu'un agent de couplage intermédiaire, une composition de caoutchouc destinée à la fabrication de pneumatiques, en d'autres termes apte à remplacer, dans sa fonction de renforcement, un noir de carbone conventionnel de grade pneumatique ; une telle 5 charge se caractérise généralement, de manière connue, par la présence de groupes hydroxyle (-OH) à sa surface. L'état physique sous lequel se présente la charge inorganique renforçante est indifférent, que ce soit sous forme de poudre, de microperles, de granulés, de billes ou toute autre forme densifiée 10 appropriée. Bien entendu, on entend également par charge inorganique renforçante des mélanges de différentes charges inorganiques renforçantes, en particulier de charges siliceuses et/ou alumineuses hautement dispersibles telles que décrites ci-après. Comme charges inorganiques renforçantes conviennent 15 notamment des charges minérales du type siliceuse, en particulier de la silice (SiO2), ou du type alumineuse, en particulier de l'alumine (A1203). De préférence, la ou les charges renforçantes sont choisies parmi la silice, le noir de carbone et leur mélange, et de préférence 20 encore la charge renforçante est du noir de carbone. De manière préférentielle, la ou les charges renforçantes (noir de carbone et/ou charge inorganique renforçante telle que silice) sont présentes à un taux allant de 20 à 200 pce, de préférence de 30 à 150 pce, de préférence encore de 40 à 80 pce. 25 L'optimum est de manière connue différent selon les applications particulières visées : le niveau de renforcement attendu sur un pneumatique vélo, par exemple, est bien sûr inférieur à celui exigé sur un pneumatique apte à rouler à grande vitesse de manière soutenue, par exemple un pneu moto, un pneu pour véhicule de 30 tourisme ou pour véhicule utilitaire tel que Poids Lourd. Selon un mode de réalisation de l'invention, on utilise une charge renforçante comportant entre 30 et 150 pce, plus préférentiellement entre 30 et 120 pce de charge organique, particulièrement du noir de carbone. 3045626 12 Lorsque la charge renforçante comprend une charge nécessitant l'utilisation d'un agent de couplage pour établir la liaison entre la charge et l'élastomère diénique, la bande de roulement comprend en outre, de manière classique, un agent susceptible d'assurer 5 efficacement cette liaison. Lorsque la silice est présente dans la bande de roulement à titre de charge renforçante, on utilise de manière connue un agent de couplage (ou agent de liaison) au moins bifonctionnel destiné à assurer une connexion suffisante, de nature chimique et/ou physique, entre la charge inorganique (surface de ses 10 particules) et l'élastomère diénique, en particulier des organosilanes ou des polyorganosiloxanes bifonctionnels. On utilise notamment des silanes polysulfurés, dits « symétriques » ou « asymétriques » selon leur structure particulière, tels que décrits par exemple dans les demandes W003/002648 (ou 15 US 2005/016651) et W003/002649 (ou US 2005/016650). Conviennent en particulier, sans que la définition ci-après soit limitative, des silanes polysulfurés dits « symétriques » répondant à la formule générale (II) suivante : 20 Z A Sx - A-Z (II) dans laquelle : - x est un entier de 2 à 8, de préférence de 2 à 5 ; - A est un radical hydrocarboné divalent, de préférence des 25 groupements alkylène en C1-C18 ou des groupements arylène en C6-C12, plus particulièrement des alkylènes en C1-C10, notamment en C1-C4, en particulier le propylène ; - Z répond à l'une des formules ci-après : R2 -S -S i-R2 -S R2 30 R2 R2 R2 dans lesquelles : 3045626 13 - les radicaux Ri, substitués ou non substitués, identiques ou différents entre eux, représentent un groupe alkyle en Cl-C18, cycloalkyle en C5-C18 ou aryle en C6-C18, de préférence représentent des groupes alkyle en Cl-C6, cyclohexyle ou phényle, notamment des 5 groupes alkyle en Cl-C4, et plus particulièrement représentent le méthyle et/ou l'éthyle, - les radicaux R2, substitués ou non substitués, identiques ou différents entre eux, représentent un groupe alkoxyle en Cl-C18 OU cycloalkoxyle en C5-C18, de préférence représentent un groupe choisi 10 parmi alkoxyles en Cl-C8 et cycloalkoxyles en C5-C8, plus préférentiellement encore représentent un groupe choisi parmi alkoxyles en Cl-C4, et en particulier représentent un groupe méthoxyle et éthoxyle. Dans le cas d'un mélange d'alkoxysilanes polysulfurés 15 répondant à la formule (II) ci-dessus, notamment des mélanges usuels disponibles commercialement, la valeur moyenne des « x » est un nombre fractionnaire de préférence allant de 2 à 5, plus préférentiellement proche de 4. Mais l'invention peut être aussi avantageusement mise en oeuvre par exemple avec des alkoxysilanes 20 disulfurés (x = 2). A titre d'exemples de silanes polysulfurés, on citera plus particulièrement les polysulfures (notamment disulfures, trisulfures ou tétrasulfures) de bis-(alkoxyl(Ci-C4)-alkyl(Ci-C4)silyl-alkyl(Ci-C4)), comme par exemple les polysulfures de bis(3-triméthoxysilylpropyl) 25 ou de bis(3-triéthoxysilylpropyl). Parmi ces composés, on utilise en particulier le tétrasulfure de bis(3-triéthoxysilylpropyl), en abrégé TESPT, de formule [(C2H50)3Si(CH2)3S212 ou le disulfure de bis- (triéthoxysilylpropyle), en abrégé TESPD, de formule [(C2H50)3Si(CH2)3S]2. On citera également à titre d'exemples 30 préférentiels les polysulfures (notamment disulfures, trisulfures ou tétrasulfures) de bis-(monoalkoxyl(Ci-C4)-dialkyl(Ci-C4)silylpropyl), plus particulièrement le tétrasulfure de bis- monoéthoxydiméthylsilylpropyl tel que décrit dans la demande de brevet WO 02/083782 (ou US 2004/132880). 3045626 14 A titre d'agent de couplage autre qu'alkoxysilane polysulfure, on citera notamment des POS (polyorganosiloxanes) bifonctionnels ou encore des polysulfures d'hydroxysilane (R2 = OH dans la formule I ci-dessus) tels que décrits dans les demandes de brevet WO 02/30939 (ou 5 US 6,774,255) et WO 02/31041 (ou US 2004/051210), ou encore des silanes ou POS porteurs de groupements fonctionnels azo-dicarbonyle, tels que décrits par exemple dans les demandes de brevet WO 2006/125532, WO 2006/125533 et WO 2006/125534. Dans la bande de roulement selon l'invention, la teneur en 10 agent de couplage varie préférentiellement de 0,5 à 12 pce, étant entendu qu'il est en général souhaitable d'en utiliser le moins possible. La présence de l'agent de couplage dépend de celle de la charge inorganique renforçante autre que du noir de carbone. Son taux est aisément ajusté par l'homme du métier selon le taux de cette 15 charge ; il est typiquement de l'ordre de 0,5 à 15 % en poids par rapport à la quantité de charge inorganique renforçante autre que du noir de carbone. L'homme du métier comprendra qu'à titre de charge équivalente de la charge inorganique renforçante autre que noir de carbone, 20 pourrait être utilisée une charge renforçante d'une autre nature, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et les 25 élastomères diéniques. La bande de roulement selon l'invention peut également comprendre des charges organiques renforçantes qui peuvent remplacer tout ou partie des noirs de carbone ou des autres charges inorganiques renforçantes décrites plus haut. Comme exemples de charges 30 organiques renforçantes autres que du noir de carbone, on peut citer les charges organiques de polyvinyle fonctionnalisées telles que décrites dans les demandes WO-A-2006/069792, WO-A-2006/069793, WO-A-2008/003434 et WO-A-2008/003435. 3045626 15 La bande de roulement selon l'invention peut comporter divers additifs usuellement connus de l'homme du métier. On citera par exemple des charges non renforçantes ou inertes, des plastifiants, des résines tackifiantes, des agents de protection tels que antioxydants ou 5 antiozonants, anti-UV, divers agents de mise en oeuvre ou autres stabilisants, ou encore des promoteurs aptes à favoriser l'adhésion au reste de la structure de l'objet pneumatique. Dans le cas où la bande de roulement comprend un plastifiant, la teneur est préférentiellement inférieure à 100 pce, et plus 10 préférentiellement pour une application en sous-couche de bande de roulement, la teneur en plastifiant est inférieure à 20 pce, plus préférentiellement inférieure à 10 pce. L'invention a également pour objet un procédé de préparation de la bande de roulement selon l'invention comprenant les étapes 15 suivantes : a) incorporer à l'élastomère diénique ou auxdits élastomères diéniques ledit composé A et la ou les charge(s) renforçante(s), en malaxant thermomécaniquement le tout, en une ou plusieurs fois, jusqu'à atteindre une température maximale allant de 110°C à 165°C, 20 puis b) incorporer au mélange le système de réticulation et malaxer le tout jusqu'à une température maximale inférieure à 90°C. Alternativement, le composé A peut être incorporé au cours de l'étape b) ci-dessus. 25 De manière préférée, ledit procédé comprend en outre une étape c) de calandrage du mélange obtenu à l'issue de l'étape b). La bande de roulement selon l'invention est généralement fabriquée dans des mélangeurs appropriés, en utilisant tout d'abord deux phases de préparation successives bien connues de l'homme du 30 métier : une première phase de travail ou malaxage thermomécanique (phase dite "non-productive") à haute température, jusqu'à une température maximale comprise entre 110°C et 165°C, de préférence entre 130°C et 165°C, suivie d'une seconde phase de travail mécanique (phase dite "productive") jusqu'à une plus basse température, 3045626 16 typiquement inférieure à 90°C, par exemple entre 40°C et 90°C, phase de finition au cours de laquelle est incorporé le système de réticulation. La bande de roulement est ensuite obtenue par calandrage. 5 L'invention porte également sur un pneumatique comprenant une bande de roulement telle que précédemment et aussi sur l'utilisation de ladite bande de roulement pour améliorer l'adhérence d'un pneumatique tel que défini précédemment, sur route mouillée. 10 EXEMPLES Tests utilisés Performance d'adhérence en freinage sur sol mouillé : 15 Les compositions ci-dessous (A, B et C) sont utilisées comme bandes de roulement de pneumatiques tourisme à carcasse radiale. Les pneumatiques sont notés respectivement P-A (pneus témoins), P-B et P-C (pneus selon l'invention), de dimensions 225/55R16, conventionnellement fabriqués et en tous points identiques hormis les 20 compositions de caoutchouc constitutives de leur bande de roulement. Les pneumatiques sont montés, à l'avant et à l'arrière, sous pression de gonflage nominale, sur un véhicule automobile de marque " BMW ", modèle 530, équipé d'un système ABS. 25 Les pneumatiques sont soumis à un test de freinage sur sol mouillé à deux vitesses différentes (à 90 km/h et à 30 km/h) consistant à mesurer la distance nécessaire pour passer de 90 km/h (ou 30 km/h selon le cas) à l'arrêt lors d'un freinage brutal en ligne droite, sur béton bitumineux avec un film d'l mm d'eau, à température ambiante. 30 Une valeur supérieure à celle du témoin, arbitrairement fixée à 100, indique un résultat amélioré, c'est-à-dire une distance de freinage plus courte. Les résultats obtenus sont indiqués dans le tableau 2 ci-dessous. 3045626 17 Préparation des bandes de roulement 1) Procédé de préparation des bandes de roulement Les mélanges pour bandes de roulement sont préparés dans des 5 mélangeurs appropriés, en utilisant deux phases de préparation successives selon une procédure générale bien connue de l'homme du métier. On introduit dans un mélangeur interne, rempli à 70% et dont la température initiale de cuve est d'environ 90°C, le ou les 10 élastomères diéniques, le pigment ou le chélate métallique éventuels, la ou les charges renforçantes, puis, après une à deux minutes de malaxage, les divers autres ingrédients à l'exception du système de réticulation. On conduit alors un travail thermomécanique (phase non-productive) en une étape (durée totale du malaxage égale à environ 5 15 min), jusqu'à atteindre une température maximale de "tombée" d'environ 165°C. On récupère le mélange ainsi obtenu, on le refroidit puis on ajoute le système de réticulation sur un mélangeur externe (homo-finisseur) à 70°C, en mélangeant le tout (phase productive) pendant environ 5 à 6 min 20 Ici, la mise en oeuvre est effectuée au moyen d'un mélangeur du type Haake RM 3000 de 360 cm' avec des palettes de type CAM. Les mélanges ainsi obtenus sont ensuite calandrés sous la forme de bande de roulement. 25 2) Formulation des bandes de roulement Deux bandes de roulement selon l'invention (bandes de roulement B et C) et une bande de roulement comparative (bande de roulement A) ont été préparées à partir des ingrédients et des teneurs présentés dans le tableau 1 ci-dessous. Les teneurs sont exprimées en 30 pce. 3045626 18 Tableau 1 Bande de roulement A (Comp) B (Inv) C (Inv) Caoutchouc naturel 40 40 40 Caoutchouc styrène butadiène") 40 40 40 Caoutchouc butadiène(2) 20 20 20 Noir de carbone(3) 54 54 54 Acide stéarique 2 2 2 ZnO 2 2 2 Antioxydant(4) 2 2 2 Soufre 1,1 1,1 1,1 Accélérateur de vulcanisation(5) 1,1 1,1 1,1 Paraffine 1 1 1 Pigment(6) - 10 - Chélate métalliquen - - 10 5 (1) copolymère styrène-butadiène, (2) Polybutadiène avec 4% de motifs 1,2 et 93% de motifs 1,4 cis (Tg = -106°C), (3) noir de carbone N234, (4) N-(1,3-diméthylbutyl)-N'-phényl-p-phénylènediamine « 6- 10 PPD » de la société Flexsys, (5) N-cyclohexyl-2-benzothiazol-sulfénamide « Santocure CBS » de la société Flexsys. (6) RED 254 (7) HEMINE 3045626 19 Résultats Les propriétés mécaniques sont présentées dans le tableau 2. 5 Tableau 2 Bande de roulement A (Comp) B (Inv) C (Inv) Freinage 30 km/h 100 105 105 Freinage 90 km/h 100 102 101 Les résultats présentés dans le tableau 2 ci-dessus mettent en 10 évidence que les bandes de roulement B et C selon l'invention permettent une amélioration notable du freinage à basse vitesse, et à haute vitesse des pneus P-B et P-C les contenant. REVENDICATIONS1. Bande de roulement de pneumatique à base d'un ou plusieurs élastomère(s) diénique(s), d'une ou plusieurs charge(s) renforçante(s), d'un système de réticulation, caractérisée en ce que ladite bande de roulement comprend en outre au moins un composé (A) choisi parmi un chélate métallique comprenant au moins un ligand et au moins un métal, un pigment et leur mélange. 2. Bande de roulement selon la revendication 1, caractérisée en ce que le ligand est choisi parmi les dérivés tétrapyrroliques cycliques choisis parmi les chlorines, les bactériochlorines, les porphyrines, les hémines et les phtalocyanines, de préférence choisis parmi les porphyrines et les phtalocyanines. 3. Bande de roulement selon la revendication 1 ou 2, caractérisée en ce que le métal est choisi parmi le cuivre, le cobalt et le fer, de préférence le fer. 4. Bande de roulement selon l'une quelconque des revendications précédentes, caractérisée en ce que le chélate métallique est choisi parmi les porphyrines de fer, de préférence les porphines de fer, l'hémiporphyrazine de fer, l'hémine de fer, les phtalocyanines de fer et les phtalocyanines de cuivre. 5. Bande de roulement selon l'une quelconque des revendications précédentes, caractérisée en ce que le chélate métallique est l'hémine de fer de formule (I) suivante : 3045626 21 HO O HO (I) ou la phtalocyanine de fer de formule (II) suivante 6. Bande de roulement selon l'une (II) quelconque des 5 revendications précédentes, caractérisée en ce que le pigment est choisi parmi les dikétopyrrolopyrroles, les anthraquinones, les quinacridones, les pérylènes et les pyrazolo-quinazolones, de préférence les dikétopyrrolopyrroles. 7. Bande de roulement selon l'une quelconque des 10 revendications 1 à 5, caractérisée en ce que le pigment est choisi parmi le Red 254, le Red 255, le Red 257 et le Red 264, de préférence le Red 254. 8. Bande de roulement selon l'une quelconque des revendications précédentes, caractérisée en ce que le composé (A) 15 représente de 1 à 30 pce, de préférence de 5 à 20 pce. 3045626 22 9. Bande de roulement selon l'une quelconque des revendications précédentes, caractérisée en ce que le ou les élastomères diéniques sont choisis parmi les polybutadiènes, le caoutchouc naturel, les polyisoprènes de synthèse, les copolymères de 5 butadiène, les copolymères d'isoprène et les mélanges de ces élastomères. 10. Bande de roulement selon l'une quelconque des revendications précédentes, caractérisée en ce que la ou les charges renforçantes sont choisies parmi la silice, le noir de carbone et leur 10 mélange, de préférence le noir de carbone. 11. Bande de roulement selon l'une quelconque des revendications précédentes, caractérisée en ce que la ou les charges renforçantes sont présentes à un taux allant de 20 à 200 pce, de préférence de 30 à 150 pce, de préférence encore de 40 à 80 pce. 15 12. Procédé de préparation d'une bande de roulement telle que définie à l'une quelconque des revendications précédentes, caractérisé en ce qu'il comprend les étapes suivantes : a) incorporer à l'élastomère diénique ou auxdits élastomères diéniques ledit composé (A) et la ou les charge(s) renforçante(s), en 20 malaxant thermomécaniquement le tout, en une ou plusieurs fois, jusqu'à atteindre une température maximale allant de 110°C à 165°C, puis b) incorporer au mélange le système de réticulation et malaxer le tout jusqu'à une température maximale inférieure à 90°C. 13. Procédé selon la revendication 12, caractérisé en ce qu'il comprend en outre une étape c) de calandrage du mélange obtenu à l'issue de l'étape b). 14. Pneumatique comprenant une bande de roulement telle que définie à l'une quelconque des revendications 1 à 11. 15. Utilisation de la bande de roulement telle que définie à l'une quelconque des revendications 1 à 11 pour améliorer l'adhérence d'un pneumatique, tel que défini à la revendication 14, sur route mouillée.